ЛЮМИНЕСЦЕНТНЫЕ ЧАСТИЦЫ С ЗАЩИТНЫМ СЛОЕМ И СПОСОБ ПОЛУЧЕНИЯ ЛЮМИНЕСЦЕНТНЫХ ЧАСТИЦ С ЗАЩИТНЫМ СЛОЕМ

1. Способ получения люминесцентных частиц содержащего Si и/или Al люминофора с защитным слоем, содержащий этапы способа:
обработку содержащего Si и/или Al люминофора раствором кислоты, причем значение pH раствора кислоты удерживают в интервале pH 3,5-7 в течение периода времени по меньшей мере 1 ч, и при этом на люминесцентных частицах образуется Si-содержащий слой, имеющий более высокое содержание Si на поверхности, чем люминесцентные частицы, и/или на люминесцентных частицах образуется Al-содержащий слой, имеющий измененное содержание Al на поверхности по сравнению с люминесцентными частицами;
отжиг обработанных люминесцентных частиц при температуре по меньшей мере 100°C с образованием защитного слоя.
2. Способ по предыдущему пункту, причем на этапе A) способа применяется по меньшей мере один из следующих способов контроля pH:
- добавление кислоты в зависимости от значения pH раствора кислоты,
- добавление буферного раствора,
- добавление определенного количества раствора кислоты в зависимости от количества люминофора.
3. Способ по одному из предыдущих пунктов, причем на этапе A) способа в качестве кислоты используются неорганические кислоты, такие как HCl, и/или органические кислоты, как уксусная кислота.
4. Способ по одному из предыдущих пунктов, причем на этапе A) способа значение pH удерживают в интервале pH 4-6,5.
5. Способ по одному из предыдущих пунктов, причем на этапе A) способа обработку содержащего Si и/или Al люминофора осуществляют раствором кислоты в течение периода от 1 до 10 ч, предпочтительно 2-7 ч, более предпочтительно 4-5 ч.
6. Способ по одному из предыдущих пунктов, причем на этапе B) способа отжиг проводят при температурах от 250°C до 400°C, предпочтительно от 300°C до 400°C, более предпочтительно от 300°C до 350°C.
7. Способ по одному из предыдущих пунктов, причем на этапе B) способа отжиг проводят в кислородсодержащей атмосфере.
8. Способ по одному из предыдущих пунктов, причем на этапе B) способа отжиг осуществляют со скоростью нагрева от 1°C/ч до 100°C/ч, предпочтительно от 5°C/ч до 50°C/ч, более предпочтительно от 10°C/ч до 20°C/ч.
9. Способ по одному из предыдущих пунктов, причем используют Si- и/или Al-содержащий люминофор, который дополнительно содержит ионы щелочноземельных металлов, и причем на этапе A) способа на люминесцентных частицах образуется слой, имеющий меньшее содержание ионов щелочноземельных металлов, чем люминесцентные частицы.
a
1-a
2
2
6
10. Способ по одному из предыдущих пунктов, причем в качестве Si- и/или Al-содержащего люминофора используется люминофор, содержащий неорганическое вещество, которое содержит в своем составе по меньшей мере элемент D, элемент AI, элемент AX, элемент SX и элемент NX (при этом D представляет собой один, два или более элементов из группы Mn, Ce, Pr, Nd, Sm, Eu, Tb, Dy, Ho, Er, Tm, щелочных металлов (Li, Na, K, Rb, Cs) и Yb, AI представляет собой один, два или более элементов из группы двухвалентных металлов, не содержащихся в D, SX представляет собой один, два или более элементов из группы четырехвалентных металлов, включая Si, AX представляет собой один, два или более элементов из группы трехвалентных металлов, и NX представляет собой один, два или более элементов из группы O, N, S, C, Cl, F), и имеет такую же кристаллическую структуру, что и Sr(SrCa)SiAlN.
11. Способ по предыдущему пункту, причем Si-содержащий люминофор является люминофором с общей формулой:
a
1-a
2
2
6
Sr(SrM)SiAl(N,X):D, A, B, E, G, L
причем M выбран из Ca, Ba, Mg, по отдельности или в комбинации, A выбран из двухвалентных металлов, отличных от M и D, B означает трехвалентные металлы, E означает одновалентные металлы, G означает четырехвалентные элементы и L означает трехвалентные элементы.
a
1-a
2
2
6
12. Способ по предыдущему пункту, причем Si- и/или Al-содержащий люминофор является люминофором с общей формулой Sr(SrM)SiAlN:D, где M выбран из группы Ca, Ba, Zn, Mg, и D выбран из Eu и Ce.
13. Люминесцентные частицы с защитным слоем, находящимся на по меньшей мере частях поверхности люминесцентных частиц, причем
- люминесцентные частицы включают Si- и/или Al-содержащий люминофор, и
- защитный слой имеет содержание Si, которое увеличено на по меньшей мере 40 ат.%, предпочтительно на по меньшей мере 60 ат.% по сравнению с люминофором  и/или содержание Al, которое уменьшено на по меньшей мере 10%, предпочтительно на по меньшей мере 20% по сравнению с люминофором.
14. Люминесцентные частицы по предыдущему пункту, причем
- люминесцентные частицы дополнительно содержат ионы щелочноземельных металлов, и
- защитный слой имеет содержание ионов щелочноземельных металлов, которое уменьшено на по меньшей мере 40 ат.%, предпочтительно на по меньшей мере 60 ат.% по сравнению с люминофором.
15. Люминесцентные частицы по одному из предыдущих пунктов 13 или 14, причем
- люминесцентные частицы дополнительно содержат N, и
- защитный слой имеет содержание N, которое уменьшено на по меньшей мере 40 ат.%, предпочтительно на по меньшей мере 60 ат.% по сравнению с люминофором.
16. Люминесцентные частицы по одному из предыдущих пунктов 13-15, причем содержание Si в защитном слое увеличено на по меньшей мере 40 ат.% по сравнению с люминофором.
17. Люминесцентные частицы по одному из предыдущих пунктов 13-16, причем содержание Al в защитном слое уменьшено на от приблизительно 10 ат.% до максимум 50 ат.% по сравнению с люминофором.
18. Люминесцентные частицы по одному из предыдущих пунктов 13-17, причем
a
1-a
2
2
6
- люминесцентные частицы содержат люминофор, содержащий неорганическое вещество, которое содержит в своем составе по меньшей мере элемент D, элемент AI, элемент AX, элемент SX и элемент NX (причем D представляет собой один, два или более элементов из группы Mn, Ce, Pr, Nd, Sm, Eu, Tb, Dy, Ho, Er, Tm, щелочных металлов (Li, Na, K, Rb, Cs) и Yb, AI представляет собой один, два или более элементов из группы двухвалентных металлов, не содержащихся в D, SX представляет собой один, два или более элементов из группы четырехвалентных металлов, включая Si, AX представляет собой один, два или более элементов из группы трехвалентных металлов, и NX представляет собой один, два или более элементов из группы O, N, S, C, Cl, F) и имеет такую же кристаллическую структуру, что и Sr(SrCa)SiAlN.
19. Люминесцентные частицы по одному из предыдущих пунктов 13-17, причем
- Si-содержащий люминофор является люминофором с общей формулой:
a
1-a
2
2
6
Sr(SrM)SiAl(N,X):D, A, B, E, G, L
- причем M выбран из Ca, Ba, Mg, по отдельности или в комбинации, A выбран из двухвалентных металлов, отличных от M и D, B означает трехвалентные металлы, E означает одновалентные металлы, G означает четырехвалентные элементы и L означает трехвалентные элементы.
20. Люминесцентные частицы по одному из предыдущих пунктов 13-19, причем
- защитный слой может быть получен способом по одному из п.п. 1-12.